(57)【要約】【課題】光が入射された導光板の出射面から出射される光について、輝度計などの計測機器を用いて照度の均一度を計測した場合には検出されない不具合であって、導光板の出射面を肉眼視した場合に観察され得る明暗による模様が視認されることを抑制することができる導光板、これを備えた面光源装置及び透過型画像表示装置を提供する。【解決手段】導光板は、導光板基材部33と光拡散ドット34とを備える。導光板基材部33は、光が入射される入射面30cと、入射面30cに交差すると共に、入射面30cから入射された光を出射する出射面30bと、出射面30bとは反対側の背面30aとを有する。光拡散ドット34は、導光板基材部33の背面30a側に設けられ、出射面30b光を反射する。導光板基材部33は、光を拡散させるための凹凸面を出射面30bに形成するためのマット化剤が含有され、マット化剤の平均粒径が1μｍ以上15μｍ以下である。【選択図】図１
2014146468.tif 000002
【特許請求の範囲】
【請求項１】
光が入射される入射面と、前記入射面に交差すると共に、前記入射面からの入射された光を出射する出射面と、前記出射面とは反対側の背面とを有し、透光性材料により形成される導光板基材部と、
前記導光板基材部の背面側に設けられており、反射機能又は拡散機能を有する機能部と、
を備え、
前記導光板基材部には、光を拡散させるための凹凸面を前記出射面に形成するためのマット化剤が含有されており、前記マット化剤の平均粒径が１μｍ以上１５μｍ以下である、
導光板。
【請求項２】
前記マット化剤は、前記透光性材料と同じ屈折率の粒子成分、又は、当該透光性材料との屈折率の差が０．０１以下の粒子成分である、
請求項１に記載の導光板。
【請求項３】
前記マット化剤の平均粒径が２μｍ以上８μｍ以下である、
請求項１又は２に記載の導光板。
【請求項４】
前記導光板基材部が多層構成の場合には、前記出射面側の最外層に前記マット化剤が含有されている、
請求項１〜３の何れか一項に記載の導光板。
【請求項５】
前記機能部は、光拡散ドット又はレンチキュラーレンズである、
請求項１〜４の何れか一項に記載の導光板。
【請求項６】
前記マット化剤が含有される層を形成する前記透光性材料に対する前記マット化剤の添加量は、０．１〜１５重量％である、
請求項１〜５の何れか一項に記載の導光板。
【請求項７】
請求項１〜６の何れか一項に記載の導光板と、
前記導光板における前記入射面と対向して配置されており、前記入射面に光を供給する光源部と、
を備えている面光源装置。
【請求項８】
請求項１〜６の何れか一項に記載の導光板と、
前記導光板における前記入射面と対向して配置されており、前記入射面に光を供給する光源部と、
前記導光板の前記出射面側に配置されており、前記導光板から出射される光により照明され画像を表示する透過型画像表示部と、
を備えている透過型画像表示装置。
【発明の詳細な説明】
【技術分野】
【０００１】
本発明は導光板、これを備えた面光源装置及び導光板に関する。
【背景技術】
【０００２】
液晶表示装置等の透過型画像表示装置は、一般に、液晶表示パネルといった透過型画像表示部の背面側に配置され、透過型画像表示部にバックライトを供給する面光源装置を有する。このような面光源装置としてエッジライト型の面光源装置が知られている。
【０００３】
エッジライト型の面光源装置は、透光性を有する導光板と、導光板の側方に配置され、導光板の側面に光を供給するための光源とを備える。このような導光板は、所望の輝度均斉度の光が出射されるように背面（透過型画像表示部が配置される側とは反対側の面）に機能部が形成されている。また、背面とは反対側の出射面にも、輝度均斉度を調整するために微細な凹凸（粗面）が形成されていることもある（例えば、特許文献１及び２）。このような微細な凹凸を形成する方法として、導光板を形成する樹脂に粒子成分を添加して、表面を凹凸化する方法が考えられる。
【先行技術文献】
【特許文献】
【０００４】
【特許文献１】特開２０１０−０２１０３０号公報
【特許文献２】特開２００７−２１４００１号公報
【発明の概要】
【発明が解決しようとする課題】
【０００５】
しかしながら、導光板を形成する樹脂に粒子成分を添加する方法により、導光板の表面に微細な凹凸を形成した導光板では、出射面から出射される光について輝度計などの計測機器を用いて輝度均斉度を計測すると良好な数値が得られる場合であっても、導光板に光を入射させて出射面を肉眼視すると、明暗による模様が観察されることがある。
【０００６】
そこで、本発明の主な目的は、光が入射された導光板の出射面から出射される光について、輝度計などの計測機器を用いて照度の均一度を計測した場合には検出されない不具合であって、導光板の出射面を肉眼視した場合に観察され得る明暗による模様が視認されることを抑制することができる導光板、これを備えた面光源装置及び透過型画像表示装置を提供することにある。
【課題を解決するための手段】
【０００７】
本願発明者らは、このような肉眼視した場合に観察される、明暗による模様を抑制する方法について鋭意検討を重ねた結果、導光板基材部を形成する樹脂に含有される粒子成分の大きさ（粒子径）を調整することにより、当該明暗による模様を抑制できることを見出した。
【０００８】
本発明に係る導光板は、光が入射される入射面と、入射面に交差すると共に、入射面からの入射された光を出射する出射面と、出射面とは反対側の背面と、を有し、透光性材料により形成される導光板基材部と、導光板基材部の背面側に設けられており、反射機能又は拡散機能を有する機能部と、を備えている。導光板基材部には、光を拡散させるための凹凸面を出射面に形成するためのマット化剤が含有されており、このマット化剤の平均粒径が１μｍ以上１５μｍ以下である。
【０００９】
ここでいうマット化剤とは、光を拡散させるための凹凸面を導光板基材部の表面に形成するための粒子成分をいう。
【００１０】
この導光板によれば、導光板基材部が、光を拡散させるための凹凸面を出射面に形成するためのマット化剤が含有されている場合であっても、このマット化剤の平均粒径が１μｍ以上１５μｍ以下であるので、光が入射された導光板を出射面側から肉眼視した場合に観察される、明暗による模様を抑制することができる。
【００１１】
本発明に係る導光板では、マット化剤は、透光性材料と同じ屈折率の粒子成分、又は、当該透光性材料との屈折率の差が０．０１以下の粒子成分であってもよい。
【００１２】
本発明に係る導光板では、マット化剤の平均粒径が２μｍ以上８μｍ以下であってもよい。
【００１３】
本発明に係る導光板では、導光板基材部が多層構成の場合に出射面側の最外層にマット化剤が含有されていてもよい。この場合には、表層となる層にマット化剤が含有されることとなるので、導光板基材部の表面にマット化剤による凹凸を形成することが容易となる。
【００１４】
本発明に係る導光板では、機能部が、光拡散ドット又はレンチキュラーレンズであってもよい。
【００１５】
本発明に係る導光板では、マット化剤が含有される層を形成する透光性材料に対するマット化剤の添加量が、０．１〜１５重量％であってもよい。
【００１６】
本発明に係る面光源装置は、上記の導光板と、導光板における入射面と対向して配置されており、入射面に光を供給する光源部と、を備えている。
【００１７】
本発明に係る透過型画像表示装置は、上記の導光板と、導光板における入射面と対向して配置されており、入射面に光を供給する光源部と、導光板の出射面側に配置されており、導光板から出射される光により照明され画像を表示する透過型画像表示部と、を備えている。
【発明の効果】
【００１８】
本発明によれば、光が入射された導光板の出射面から出射される光について、輝度計などの計測機器を用いて照度の均一度を計測した場合には検出されない不具合であって、導光板の出射面を肉眼視した場合に観察され得る明暗による模様が視認されることを抑制することができる導光板、これを備えた面光源装置及び透過型画像表示装置を提供することができる。
【図面の簡単な説明】
【００１９】
【図１】本発明に係る導光板の製造方法により製造される導光板の一実施形態を示す斜視図である。
【図２】図１に示す導光板を含む透過型画像表示装置の一実施形態の概略構成を示す模式図である。
【図３】実施例及び比較例を説明するための斜視図である。
【図４】実施例及び比較例における点状光源の指向特性の一例を示す図面である。
【図５】実施例及び比較例の導光板を成形する際に用いられる転写型に形成される凹部形状の一例を示す図面である。
【図６】実施例及び比較例の導光板を成形する際に用いられる転写型の周方向における凹部の深さの分布を示したグラフ。
【図７】実施例及び比較例の導光板を成形する際に用いられる転写型の周方向における凹部の被覆率の分布を示したグラフ。
【図８】実施例及び比較例の外観目視評価を示した図表である。
【発明を実施するための形態】
【００２０】
以下、図面を参照して本発明の実施形態について説明する。図面の説明において、同一要素には同一符号を付し、重複する説明を省略する。図面の寸法比率は、説明のものと必ずしも一致していない。また、説明中、「上」、「下」等の方向を示す語は、図面に示された状態に基づいた便宜的な語である。
【００２１】
図１は、本発明に係る導光板の一実施形態を示す斜視図である。図１に示す導光板３０は、平面視形状が矩形であり互いに対向する背面３０ａ及び出射面３０ｂと、背面３０ａ及び出射面３０ｂに直交する４つの側面３０ｃ〜３０ｆを有する導光板基材部３３と、背面３０ａに形成され、表面に凹凸形状を形成する凸条部（機能部）３４とを有している。
【００２２】
凸条部３４は透明であり、導光板３０内を伝搬する光を乱反射させて、出射面３０ｂ側から出射させるためのものである。凸条部３４の外形形状は、レンチキュラーレンズの形状となっている。凸条部３４は、光源部２１からの光の入射面となる側面３０ｃの長手方向に沿う方向に延在している。凸条部３４の延在方向に直交する断面形状は、延在方向におけるどの部分でもほぼ均一である。凸条部３４により形成される凹凸形状は、例えば、押出成形法における転写型からの転写により形成することができる。凸条部３４の被覆率は、側面３０ｃと直交する方向（図１ではＸ軸方向）に沿って、側面３０ｃから離れるに従って高くなる。
【００２３】
導光板３０は、光を透過させる透光性樹脂からなり板状に形成されている。また、導光板基材部３３は、図１及び図２に示すように、基層３１及び出射面３０ｂ側の最外層を構成する拡散層３２からなる２種２層の構成となっている。
【００２４】
導光板３０を形成する透光性樹脂としては、例えば、アクリル樹脂、スチレン樹脂、カーボネート樹脂、環状オレフィン樹脂、ポリスチレン樹脂、メタクリル酸メチル−スチレン共重合体樹脂（ＭＳ樹脂）、ポリメタクリル酸メチル樹脂（ＰＭＭＡ樹脂）を用いることができる。
【００２５】
導光板３０を形成する透光性樹脂には、本発明の趣旨を逸脱しない程度に拡散剤が添加されてもよい。ここでいう拡散剤とは、導光板３０を主に構成する上述したような透光性材料（又は透明材料）とは屈折率が異なる粒子成分（粉末）のことを言い、これを透光性材料中に分散させて用いられる。このような拡散剤としては、例えばスチレン樹脂粒子、メタクリル樹脂粒子、シリコーン樹脂粒子などの有機粒子、炭酸カリウム粒子、シリカ粒子、酸化チタン粒子、炭酸カルシウム粒子などの無機粒子が用いられ、その粒子径は通常０．８μｍ以上５０μｍ以下である。
【００２６】
拡散層３２を形成する透光性樹脂には、マット化剤が添加されている。ここでいうマット化剤とは、拡散層３２を形成する上述したような透光性材料（又は透明材料）と屈折率が同じか、又は透光性材料との屈折率の差が０．０１以下の粒子成分（粉末）であり、拡散層３２の表面から粒子成分を突出させることにより、出射面３０ｂをマット化（粗面化）させるものをいう。
【００２７】
導光板３０の基材３１がＰＭＭＡ樹脂の場合、拡散層３２の厚みを５０μｍ〜３００μｍとすることができ、この拡散層３２には、マット化剤として重量平均粒径（平均粒径）が１〜１５μｍのＰＭＭＡ樹脂の粒子が０．１〜１５重量％濃度含有されてもよい。このようなマット化剤としては、例えば、スチレン樹脂粒子、メタクリル樹脂粒子、シリコーン樹脂粒子などの有機粒子が構成樹脂に応じて用いられる。なお、マット化剤としての重量平均粒径は、２〜８μｍであることがより好ましい。ここでの平均粒径とは、電気的検知帯法（コールター原理）によって求めた粒度分布における平均の粒径をいう。
【００２８】
また、導光板３０には、本発明の趣旨に逸脱しなければ、紫外線吸収剤、帯電防止剤、酸化防止剤、加工安定剤、難燃剤、滑剤などの添加剤を添加することもできる。これらの添加剤はそれぞれ単独で、又は２種以上を組み合わせて用いることができる。
【００２９】
図２は、図１に示す導光板を含む透過型画像表示装置の一実施形態の概略構成を示す模式図であり、透過型画像表示装置の断面構成を分解して示している。透過型画像表示装置１は、携帯電話や各種電子機器の表示装置やテレビ装置として好適に利用することができる。
【００３０】
透過型画像表示部１０としては、例えば液晶セル１１の両面に直線偏光板１２，１３が配置されたカラー液晶表示パネルが挙げられる。この場合、透過型画像表示装置１は、カラー液晶表示装置（又はカラー液晶テレビ）である。液晶セル１１及び偏光板１２，１３は、従来の液晶表示装置などの透過型画像表示装置で用いられているものを用いることができる。液晶セル１１としてはＴＦＴ（Thin Film Transistor）型の液晶セル、ＳＴＮ（SuperTwisted Nematic）型の液晶セルなど、公知の液晶セルが例示される。
【００３１】
面光源装置２０は、図２に示すように、導光板３０と、導光板３０における側面３０ｃに対向して配置された光源部２１と、導光板３０における背面３０ａに対向して配置された反射シート２５とを備えたエッジライト型面光源装置である。この反射シート２５は、必要に応じて適宜配置される。
【００３２】
上記導光板３０は、出射面３０ｂが透過型画像表示部１０側に位置すると共に、凸条部３４の形成された背面３０ａが透過型画像表示部１０とは反対側に位置するように配置される。また、導光板３０は、背面３０ａに形成された凸条部３４が、光源部２１からの光が入射される側面（以後、「入射面」とも称す）３０ｃの長手方向に平行な方向に延在するように配置される。これにより、導光板３０における入射面３０ｃから入射した光が、凸条部３４で乱反射され、出射面３０ｂから出射されるようになる。
【００３３】
光源部２１は、導光板３０の側面３０ｃに対向して配置された複数のＬＥＤ（発光ダイオード：Light Emitting Diode）とすることができる。ＬＥＤは、側面３０ｃの長手方向（Ｙ軸方向）に沿って、離散的に配置される。光源部２１は、互いに対向する二辺と対向するように配置される構成であってもよいし、何れか１辺のみに配置される構成でもよい。なお、光源部２１としては、上記のような点状光源に限定されず、冷陰極管（ＣＣＦＬ：Cold Cathode Fluorescent Lamp）のような線状光源が配置される構成でもよい。
【００３４】
透過型画像表示装置１は、導光板３０の出射面３０ｂ側において、導光板３０と透過型画像表示部１０との間に、各種光学フィルム４０が配置されている構成でもよい。各種光学フィルム４０としては、拡散フィルム、プリズムフィルム、輝度向上フィルム、レンチキュラーレンズフィルム、マイクロレンズフィルム、及び反射型偏光フィルムなどが挙げられる。
【００３５】
上記導光板３０の作用効果について説明する。上述した導光板３０によれば、導光板基材部３３に、光を拡散させるための凹凸面を出射面３０ｂに形成するためのマット化剤が含有されており、このマット化剤の重量平均粒径が１μｍ以上１５μｍ以下である。このため、光が入射された導光板３０の出射面３０ｂから出射される光について、輝度計などの計測機器を用いて輝度均斉度を計測した場合には検出されない不具合であって、導光板３０の出射面３０ｂを肉眼視した場合に観察され得る明暗による模様が視認されることを抑制することができる。
【実施例】
【００３６】
次に、本実施形態の導光板基材部３３に重量平均粒径が１μｍ以上１５μｍ以下のマット化剤が添加されることにより、上記「明暗による模様」が視認されることが抑制できる点について、以下に示す実施例１〜７及び比較例１及び２に基づいて説明する。ただし、本発明の導光板は、これらの実施例１〜７に限定されるものではない。図３は、実施例及び比較例を説明するための斜視図である。以下、説明の便宜のため、図１に示した構成要素に対応する構成要素には、導光板３０ＭのようにＭを付して記載する。
【００３７】
（実施例１）
実施例１では、図３に示すように、長辺方向（Ｘ軸方向）の長さＷ１が５９０ｍｍであり、短辺方向（Ｙ軸方向）の長さＷ２が２００ｍｍである導光板３０Ｍを準備した。そして、この導光板３０Ｍを水平面に設置し、この導光板３０Ｍの短辺側の１つの側面３０Ｍｃに対向する位置に点状光源２１Ｍを配置し、この場合に、出射面３０Ｍｂの正面方向から目視した場合の上記「明暗による模様」について評価を行った。
【００３８】
点状光源２１Ｍは、４６インチサイズのバックライトユニットに搭載されているものであり、互いに隣り合う光源同士の距離Ｌは８ｍｍである（図３では、便宜的に２つの点状光源２１Ｍのみを示している）。また、点状光源２１Ｍは、１つの光源の幅が６ｍｍ、高さが２ｍｍである。図４は、点状光源２１Ｍの指向特性（配光特性）の一例を示す図面である。図４の横軸は出射角度θ２１（°）を示しており、縦軸は、最大の出射光強度で規格化した規格化出射光強度を示している。本実施形態において、θ２１＝０は、図３におけるＸ軸方向に対応する。点状光源２１Ｍは、いわゆるランバーシアン（Lambertian）型の光源を仮定し、点状光源２１Ｍの例としては、発光ダイオードが挙げられる。ランバーシアン型の光源は、出射光強度が最大である最大出射光強度の出射角度が０°付近（正面方向）にあり、正面方向からの傾き（出射角度）が大きくなるにしたがって略単調減少していくという特徴を有している。図４中のＰＤは、理論的な完全拡散の場合の指向特性を示しており、本実施例においてはこの特性が得られる点状光源２１Ｍを採用した。
【００３９】
次に、上記「明暗による模様」を目視による評価を行う対象となる導光板サンプル３０Ｍについて説明する。導光板サンプル３０Ｍの導光板基材部３３Ｍの厚みｔ３０は、３ｍｍとした。導光板基材部３３Ｍの構成材料は、基層３１Ｍ、拡散層３２Ｍ及び凸条部３４ＭともＰＭＭＡ（屈折率：１．４９）とした。拡散層３２Ｍの厚みｔ３２は、５０μｍとした。拡散層３２Ｍには、重量濃度が１５％となるように以下に示すマット化剤が添加された。なお、ここでのマット化剤の添加量は、以下に示す形状の凸条部３４Ｍが後述する被覆率分布で設けられた導光板の出射面から出射される光量及び輝度均斉度が所定の値となるように適宜調整された添加量である。
ＭＢＸ−２Ｈ（積水化成品工業株式会社製）
粒子材料：ＰＭＭＡ（屈折率１．４９）、重量平均粒径：２μｍ
【００４０】
次に、導光板３０Ｍに形成される凸条部３４Ｍについて説明する。凸条部３４Ｍの配置は、一辺入光タイプの面光源装置に用いられる導光板用の配置であり、図５に示すように、入射面３０Ｍｃから離れるにしたがって凸条部３４Ｍの被覆率が大きくなるように配置されている。この導光板３０Ｍの凸条部３４Ｍは、延在方向に直交する断面の輪郭線が式（１）で示す円錐曲線ｖ（ｕ）で表される、図６に示される形状の凹部６９Ｍａが形成された転写型からの転写により成形される。
【数１】
2014146468.tif 000003
【００４１】
式（１）において、ｗaは凹部６９Ｍａのｕ軸方向の長さであり、凹部６９Ｍａの幅に対応する（以下、幅ｗaとも称す）。式（１）において、ｈaは凹部６９Ｍａをｖ（ｕ）で示される形状とした場合におけるｖ軸方向の長さであり、凹部６９Ｍａの高さに対応する（以下、高さｈaとも称す）。式（１）において、ｋａは円錐曲線の尖り方を示すパラメータであり、転写型に形成される凹部６９Ｍａの先端部の尖り方を表している（以下、尖り度ｋａとも称す）。例えば尖り度ｋａが０のとき、凹部６９Ｍａの外形は放物線形状となり、尖り度ｋａが１のとき、凹部６９Ｍａの外形はプリズム形状となり、尖り度ｋａが−１のとき、凹部６９Ｍａの外形は楕円を半分に切った形状となる。
【００４２】
転写型は、円周方向（図６の横軸方向）に沿って所定の位置までは同じピッチ（５００μｍ）で上記凹部６９Ｍａが形成されている。この部分では、上記凹部６９Ｍａの形状が徐々に大きくなる。所定の位置からは形状が一定でピッチが徐々に短くなるように凹部６９Ｍａが形成されている。この凹部６９Ｍａの形状の大きさを深さｈａで示すと、図６で示したようになる。すなわち、円周方向に沿って所定の位置までは凹部６９Ｍａの深さｈａが徐々に深くなり、所定の位置からは凹部６９Ｍａの深さｈａが一定となるように形成されている。このとき、最小の凹部６９Ｍａ及び最大の凹部６９Ｍａの形状を上記幅ｗａ、高さｈａ及び尖り度ｋａで示すと以下のようになる。なお、ＡＲとは、アスペクト比を示し、幅ｗａに対する最大高さｈａの比を示している。
最大  ｋａｍａｘ＝０．５５０、ＡＲｍａｘ＝０．０６０、ｗａｍａｘ＝  ２００μｍ
最小  ｋａｍｉｎ＝０．８３４、ＡＲｍｉｎ＝０．０２２、ｗａｍｉｎ＝３５．８μｍ
【００４３】
このように凹部６９Ｍａが形成された転写型の円周方向における凹部６９Ｍａの被覆率分布を示すと図７に示す結果となる。なお、ここでの被覆率分布の設定は、上記「明暗による模様」が視認されることを抑制するというマット化剤の効果を確認するための設定であり、良好な輝度均斉度を得るために設定されたわけではない。そして、転写型からの形状が転写された導光板３０Ｍ（例えば、転写率７７％）では、凸条部３４Ｍの被覆率が、図６に示すように、入射面３０Ｍｃから離れるにしたがって大きくなるように形成される。本実施例では、このような転写型からの転写によって製造された導光板３０Ｍの側面３０Ｍｃに上記光源部２１Ｍからの光を入射させて、導光板サンプル３０Ｍの出射面３０Ｍｂを肉眼視した場合に、特に入光側側面３０Ｍｃ近傍において見られる上記「明暗による模様」の視認状況について評価を行った。
【００４４】
（実施例２）
実施例２として製造した導光板サンプル３０Ｍについて、実施例１と同様の評価を行った。ここでは、実施例１と共通する点についての説明は省略し、異なる点についてのみ説明する。すなわち、拡散層３２Ｍには、重量濃度が１０％となるように以下に示すマット化剤が添加された。
ＭＢＸ−５（積水化成品工業株式会社製）
粒子材料：ＰＭＭＡ（屈折率１．４９）、重量平均粒径：５μｍ
【００４５】
（実施例３）
実施例３として製造した導光板サンプル３０Ｍについて、実施例１と同様の評価を行った。ここでは、実施例１と共通する点についての説明は省略し、異なる点についてのみ説明する。すなわち、拡散層３２Ｍには、重量濃度が８％となるように以下に示すマット化剤が添加された。
ＭＢＸ−８（積水化成品工業株式会社製）
粒子材料：ＰＭＭＡ（屈折率１．４９）、重量平均粒径：８μｍ
【００４６】
（実施例４）
実施例４として製造した導光板サンプル３０Ｍについて、実施例１と同様の評価を行った。ここでは、実施例１と共通する点についての説明は省略し、異なる点についてのみ説明する。すなわち、拡散層３２Ｍには、重量濃度が５％となるように以下に示すマット化剤が添加された。
ＥＸＭ−１２（積水化成品工業株式会社製）
粒子材料：ＰＭＭＡ（屈折率１．４９）、重量平均粒径：１２μｍ
【００４７】
（実施例５）
実施例５として製造した導光板サンプル３０Ｍについて、実施例１と同様の評価を行った。ここでは、実施例１と共通する点についての説明は省略し、異なる点についてのみ説明する。すなわち、導光板基材部３３Ｍの構成材料は、基層３１Ｍ、拡散層３２Ｍ及び凸条部３４ＭともＰＳ（屈折率：１．５９）とした。拡散層３２Ｍには、重量濃度が７％となるように以下に示すマット化剤が添加された。
ＳＢＸ−６（積水化成品工業株式会社製）
粒子材料：ＰＳ（屈折率１．５９）、重量平均粒径：６μｍ
【００４８】
（実施例６）
実施例６として製造した導光板サンプル３０Ｍについて、実施例５と同様の評価を行った。ここでは、実施例５と共通する点についての説明は省略し、異なる点についてのみ説明する。すなわち、拡散層３２Ｍには、重量濃度が６％となるように以下に示すマット化剤が添加された。
ＳＢＸ−８（積水化成品工業株式会社製）
粒子材料：ＰＳ（屈折率１．５９）、重量平均粒径：８μｍ
【００４９】
（実施例７）
実施例７として製造した導光板サンプル３０Ｍについて、実施例５と同様の評価を行った。ここでは、実施例５と共通する点についての説明は省略し、異なる点についてのみ説明する。すなわち、拡散層３２Ｍには、重量濃度が４％となるように以下に示すマット化剤が添加された。
ＳＢＸ−１２（積水化成品工業株式会社製）
粒子材料：ＰＳ（屈折率１．５９）、重量平均粒径：１２μｍ
【００５０】
（比較例１）
比較例１として製造した導光板サンプル３０Ｍについて、実施例１と同様の評価を行った。ここでは、実施例１と共通する点についての説明は省略し、異なる点についてのみ説明する。すなわち、拡散層３２Ｍには、重量濃度が４％となるように以下に示すマット化剤が添加された。
ＭＭＸ−３０（積水化成品工業株式会社製）
粒子材料：ＰＭＭＡ（屈折率１．４９）、重量平均粒径：３０μｍ
【００５１】
（比較例２）
比較例２として製造した導光板サンプル３０Ｍについて、実施例５と同様の評価を行った。ここでは、実施例５と共通する点についての説明は省略し、異なる点についてのみ説明する。すなわち、拡散層３２Ｍには、重量濃度が３％となるように以下に示すマット化剤が添加された。
ＳＢＸ−３０（積水化成品工業株式会社製）
粒子材料：ＰＳ（屈折率１．５９）、重量平均粒径：３０μｍ
【００５２】
実施例１〜７及び比較例１〜２に係る導光板サンプル３０Ｍの目視評価の結果は、図８の図表に示すとおりである。図８の図表中の「○」は上記「明暗による模様」が確認されなかったことを示し、「×」は、上記「明暗による模様」が確認されたことを示している。なお、実施例１〜３、５及び６に係る導光板サンプル３０Ｍの側面３０Ｍｃに光を入射させた場合には、上記「明暗による模様」は全く確認されなかった。実施例４及び７に係る導光板サンプル３０Ｍの側面３０Ｍｃに光を入射させた場合には、上記「明暗による模様」はほとんど確認されなかった。
【００５３】
図８の図表によれば、実施例１〜７に係る導光板サンプル３０Ｍ、すなわち、マット化剤の重量平均粒径が１５μｍ以下のマット化剤が含有された拡散層３２Ｍを有する導光板サンプル３０Ｍの側面３０Ｍｃに光を入射させて出射面３０Ｍｂを肉眼視した場合であっても、上記「明暗による模様」については確認されなかった。一方、比較例１及び２に係る導光板サンプル３０Ｍ、すなわち、マット化剤の重量平均粒径が１５μｍより大きなマット化剤が含有された拡散層３２Ｍを有する導光板サンプル３０Ｍの側面３０Ｍｃに光を入射させて出射面３０Ｍｂを肉眼視すると、上記「明暗による模様」が確認された。
【００５４】
以上、本発明の一実施形態及び実施例について説明したが、本発明は上記実施形態及び実施例に限定されるものではなく、発明の趣旨を逸脱しない範囲で種々の変更が可能である。
【００５５】
上記実施形態及び実施例１〜７の導光板基材部３３の構成では、基層３１及び出射面３０ｂ側の最外層を構成する拡散層３２からなる２種２層の構成を例に挙げて説明したが本発明はこれに限定されるものではない。導光板基材部は、単層により構成されていてもよいし、３種以上の多層構成であってもよい。３種以上の多層構成の場合、導光板基材部の最外層を構成する層に上記平均粒径のマット化剤が含有されていればよい。
【００５６】
上記実施形態及び実施例１〜７の導光板３０では、機能部としてレンチキュラーレンズが背面３０ａに形成されている例を挙げて説明したが、本発明はこれに限定されるものではない。例えば、機能部は、延在方向の断面形状が三角形状であってもよいし、又、マイクロレンズ、ピラミッド型のプリズムなど二次元的な凹凸形状であってもよい。
【００５７】
上記実施形態及び実施例１〜７の導光板３０では、導光板基材部３３の背面に機能部としての凸条部３４が賦形されている例を挙げて説明したが、本発明はこれに限定されるものではない。例えば、背面に機能部として光拡散ドットを所定のパターンで配置してもよい。光拡散ドットの例には、白色ドット、透明ドットが含まれる。また、光拡散ドットには、光を拡散させる拡散粒子を有するインクが使用されてもよい。
【００５８】
上記導光板の製造方法により製造される導光板の一実施形態として、図２に示すような４つの側面３０ｃ〜３０ｆのうち１つの側面３０ｃを光入射面とする構成の面光源装置を例に挙げて説明したが、本発明はこれに限定されるものではない。例えば、互いに対向する２つの側面３０ｃ，３０ｄが光入射面となるような構成の面光源装置であってもよい。この場合、凸条部３４は、配列方向に沿って光源部２１から遠い位置ほど密に配置することができる。すなわち、配列方向に沿って光源部２１から遠い位置（導光板３０中心部）ほど、凸条部３４の被覆率が高くなるような被覆率分布とすることができる。ここでいう被覆率とは、平面視において凸条部３４が形成された背面３０ａに対して凸条部３４が占める割合をいう。例えば、それぞれの凸条部３４が略同一形状の場合には、凸条部３４同士の間隔を変えることにより被覆率を調整することができる。
【００５９】
上記実施形態では、平均粒径としての重量平均粒径が１μｍ以上１５μｍ以下のマット化剤を導光板基材部３３に含有する例を挙げて説明したが、ここでの平均粒径は、例えば、体積平均粒径などであってもよい。
【符号の説明】
【００６０】
１…透過型画像表示装置、１０…透過型画像表示部、１１…液晶セル、１２，１３…偏光板、２０…面光源装置、２１…光源部、２５…反射シート、３０…導光板、３０ａ…背面、３０ｂ…出射面、３０ｃ…側面（入射面）、３０ｄ，３０ｅ，３０ｆ…側面、３１…基層、３２…拡散層、３３…導光板基材部、３４…凸条部（機能部）、４０…各種光学フィルム。
【図１】
2014146468.tif 000004
【図２】
2014146468.tif 000005
【図３】
2014146468.tif 000006
【図４】
2014146468.tif 000007
【図５】
2014146468.tif 000008
【図６】
2014146468.tif 000009
【図７】
2014146468.tif 000010
【図８】
2014146468.tif 000011